(57)【特許請求の範囲】
【請求項１】
銀メッキされた銅製のリードフレームに接続された光半導体素子を、付加硬化型シリコーン樹脂組成物の硬化物で封止した光半導体装置であって、
前記付加硬化型シリコーン樹脂組成物は、
（Ａ）アリール基及びアルケニル基を含有し、エポキシ基を含有しないオルガノポリシロキサン、
（Ｂ）一分子中にヒドロシリル基（ＳｉＨ基）を少なくとも２個有し、かつアリール基を有するオルガノハイドロジェンポリシロキサンであって、ＨＲ２ＳｉＯ０．５単位（Ｒは脂肪族不飽和結合を含有しない同一又は異種の一価炭化水素基である。）を構成単位のうち３０モル％以上含むオルガノハイドロジェンポリシロキサン：前記成分（Ａ）中のアルケニル基に対する前記成分（Ｂ）中のヒドロシリル基のモル比（ＳｉＨ基／アルケニル基）が０．７０〜１．００となる量、及び
（Ｃ）ヒドロシリル化触媒：触媒量を含有するものであり、
前記（Ａ）成分は、シリコーンレジンとシリコーンオイルの混合物であり、かつ前記シリコーンレジンと前記シリコーンオイルの配合比がシリコーンレジン：シリコーンオイル＝９０〜５０：１０〜５０（ただし、シリコーンレジン：シリコーンオイル＝７０〜５０：３０〜５０の場合を除く）であり、
前記シリコーンレジンは、ケイ素原子に結合した置換基のアリール基含有量が５モル％以上のものであることを特徴とする光半導体装置。
【請求項２】
前記（Ｂ）成分が、下記式（Ｂ１）及び／又は（Ｂ２）で表されるオルガノハイドロジェンポリシロキサンであることを特徴とする請求項１に記載の光半導体装置。
【化１】
0005941974.tif 000022
（Ｒ６は炭素数１〜１０の一価炭化水素基であり、Ｒ７は少なくとも１つのアリール基を含有する一価炭化水素基であり、ｍは１〜４の整数である。）
【化２】
0005941974.tif 000023
（Ｒ６、Ｒ７は上記と同様であり、ｎは１〜１００の整数である。）
【請求項３】
前記（Ａ）成分が、下記平均組成式（１）で示されるオルガノポリシロキサン及び下記平均組成式（２）で示される直鎖状オルガノポリシロキサンの混合物であることを特徴とする請求項１又は請求項２に記載の光半導体装置。
Ｒ１ａ（Ｒ２）ｂ（Ｒ３）ｃＳｉＯ（４−ａ−ｂ−ｃ）／２            （１）
（式中、Ｒ１は炭素数６〜１４のアリール基であり、Ｒ２は炭素数１〜１０のアリール基、アルケニル基を除く、置換又は非置換の一価炭化水素基であり、Ｒ３は炭素数２〜８のアルケニル基である。ａは０．３〜１．０、ｂは０．０５〜１．５、ｃは０．０５〜０．８の数であり、但しａ＋ｂ＋ｃ＝０．５〜２．０である。）
【化３】
0005941974.tif 000024
（式中、Ｒ４は同一又は異なってもよいＲ１、Ｒ２またはＲ３から選ばれる基であり、少なくとも５モル％はアリール基である。ｇは１、２又は３の整数であり、ｘは２５℃における粘度が１０〜１，０００，０００ｍＰａ・ｓとなる１以上の整数である。）
【請求項４】
更に、（Ｄ）接着付与剤を含むものであることを特徴とする請求項１乃至請求項３のいずれか１項に記載の光半導体装置。
【請求項５】
前記（Ｄ）成分が、一分子中にアリール基、アルケニル基及びエポキシ基を含有するオルガノポリシロキサンであることを特徴とする請求項４に記載の光半導体装置。
【請求項６】
前記リードフレームは、プラズマ処理を施したものであることを特徴とする請求項１乃至請求項５のいずれか１項に記載の光半導体装置。
【請求項７】
前記光半導体装置は、内部底面に前記リードフレームが配されるように一体成形したカップ状のプレモールドパッケージを有し、
前記プレモールドパッケージの内部で、前記光半導体素子の電極が導電性接着剤及び導電性ワイヤーを介して前記リードフレームに接続されることで、前記光半導体素子が実装され、又は前記光半導体素子の電極が半田バンプを介してフェースダウンし前記リードフレームに一括接続されることで、前記光半導体素子がフリップチップ実装されたものであり、
前記プレモールドパッケージの内部が前記付加硬化型シリコーン樹脂組成物で封止されたものであることを特徴とする請求項１乃至請求項６のいずれか１項に記載の光半導体装置。
【請求項８】
前記光半導体装置は、前記リードフレームが配された基板であって、該リードフレームに導電性接着剤及び導電性ワイヤーを介して接続された前記光半導体素子が、前記付加硬化型シリコーン樹脂組成物の硬化物で封止されたものであることを特徴とする請求項１乃至請求項６のいずれか１項に記載の光半導体装置。
【発明の詳細な説明】
【技術分野】
【０００１】
本発明は、光半導体装置に関するもので、付加硬化型シリコーン樹脂組成物により封止された光半導体装置に関するものである。
【背景技術】
【０００２】
最近、光の強度が強く、かつ発熱の大きな高輝度発光ダイオード（ＬＥＤ）が商品化され、幅広く使用されるようになってきた。
【０００３】
このようなＬＥＤ装置は、リードフレームと一体成形したカップ状のプレモールドパッケージが使用され、その内部にＬＥＤを実装し、これを封止樹脂で封止することにより製造される。この際、リードフレームは、ＬＥＤ実装時の導電性確保とＬＥＤの反射効率を高めるため、通常、母材に銅を使用し、これに銀メッキが施されるが、製造コストを削減するため、銀メッキの厚みを薄くする傾向がある。
【０００４】
一方、封止樹脂には、その性質上、硬化物が透明性を有することが要求されており、一般にビスフェノールＡ型エポキシ樹脂又は脂環式エポキシ樹脂等のエポキシ樹脂及び酸無水物系硬化剤からなるエポキシ樹脂組成物が用いられている（特許文献１、特許文献２）。しかし、かかるエポキシ樹脂組成物の硬化物は、短波長を有する光線の透過性が低いため、耐光耐久性が低い、或いは光劣化により着色するという問題が生じている。
【０００５】
そこで、ヒドロシリル基（ＳｉＨ基）と反応性を有する炭素−炭素二重結合を１分子中に少なくとも２個含有する有機化合物、１分子中に少なくとも２個のＳｉＨ基を含有するケイ素化合物、及びヒドロシリル化触媒からなる付加硬化型シリコーン樹脂組成物が封止樹脂として提案されている（特許文献３、特許文献４）。しかし、かかる付加硬化型シリコーン樹脂組成物の硬化物（封止樹脂）は、上述の銅に薄い銀メッキが施されたリードフレームとの組み合せにおいて、銀イオンが薄いメッキ層に拡散し、封止樹脂層に到達し茶色に変色し輝度の低下を招くため、ＬＥＤ装置の品質が低下するという問題が生じている。即ち、このような付加硬化型シリコーン樹脂組成物を用いても、その硬化物の変色が抑制され、反射効率の耐久性に優れたＬＥＤ装置が得られていないのが実情である。
【先行技術文献】
【特許文献】
【０００６】
【特許文献１】特許第３２４１３３８号公報
【特許文献２】特開平７−２５９８７号公報
【特許文献３】特開２００２−３２７１２６号公報
【特許文献４】特開２００２−３３８８３３号公報
【発明の概要】
【発明が解決しようとする課題】
【０００７】
本発明は、上記事情に鑑みなされたもので、封止樹脂であるアリール基含有付加硬化型シリコーン樹脂組成物の硬化物の変色が抑制され、反射効率の耐久性に優れた光半導体装置を提供することを目的とする。
【課題を解決するための手段】
【０００８】
本発明は、銀メッキされた銅製のリードフレームに接続された光半導体素子を、付加硬化型シリコーン樹脂組成物で封止した光半導体装置であって、
前記付加硬化型シリコーン樹脂組成物は、
（Ａ）アリール基及びアルケニル基を含有し、エポキシ基を含有しないオルガノポリシロキサン、
（Ｂ）一分子中にヒドロシリル基（ＳｉＨ基）を少なくとも２個有し、かつアリール基を有するオルガノハイドロジェンポリシロキサンであって、ＨＲ２ＳｉＯ０．５単位（Ｒは脂肪族不飽和結合を含有しない同一又は異種の一価炭化水素基である。）を構成単位のうち３０モル％以上含むオルガノハイドロジェンポリシロキサン：前記成分（Ａ）中のアルケニル基に対する前記成分（Ｂ）中のヒドロシリル基のモル比（ＳｉＨ基／アルケニル基）が０．７０〜１．００となる量、及び
（Ｃ）ヒドロシリル化触媒：触媒量を含有するものであることを特徴とする光半導体装置である。
【０００９】
このような付加硬化型シリコーン樹脂組成物と銀メッキされた銅製のリードフレームの組み合わせであれば、封止樹脂である付加硬化型シリコーン樹脂組成物の硬化物の変色が抑制され、反射効率の耐久性に優れた光半導体装置を提供することができる。
【００１０】
また、前記付加硬化型シリコーン樹脂組成物中の（Ａ）成分は、シリコーンレジンとシリコーンオイルの混合物であることが好ましい。シリコーンレジンとシリコーンオイルの混合物とすることにより、封止樹脂としてより適度な硬さ、強度、弾性、衝撃強さ等を有するものとなる。
【００１１】
また、前記付加硬化型シリコーン樹脂組成物中の（Ｂ）成分は、下記式（Ｂ１）及び／又は（Ｂ２）で表されるオルガノハイドロジェンポリシロキサンであることが好ましい。
このオルガノハイドロジェンポリシロキサンを用いることにより銀イオンによる硬化物の変色をより一層低減することができる。
【化１】
0005941974.tif 000002
（Ｒ６は炭素数１〜１０の一価炭化水素基であり、Ｒ７は少なくとも１つのアリール基を含有する一価炭化水素基であり、ｍは１〜４の整数である。）
【化２】
0005941974.tif 000003
（Ｒ６、Ｒ７は上記と同様であり、ｎは１〜１００の整数である。）
【００１２】
さらに、前記付加硬化型シリコーン樹脂組成物は、（Ｄ）接着付与剤を含むものが好ましく、特に（Ｄ）成分は一分子中にアリール基、アルケニル基及びエポキシ基を含有するオルガノポリシロキサンが好ましい。
【００１３】
これにより、より接着性の高い付加硬化型シリコーン樹脂組成物となる。
【００１４】
また、本発明は、前記リードフレームは、プラズマ処理を施したものを用いた場合、より効果的である。
【００１５】
このようにプラズマ処理することで、付加硬化型シリコーン樹脂組成物の濡れ性の高いリードフレームとすることができ、接着性が向上する。活性化した銀が表面に溶出しているにもかかわらず、ＳｉＨ基とアルケニル基のモル比を調節することで、耐変色性に優れる光半導体装置を提供できる。
【００１６】
さらに、前記光半導体装置は、内部底面に前記リードフレームが配されるように一体成形したカップ状のプレモールドパッケージを有し、
前記プレモールドパッケージの内部で、前記光半導体素子の電極が導電性接着剤及び導電性ワイヤーを介して前記リードフレームに接続されることで、前記光半導体素子が実装され、又は前記光半導体素子の電極が半田バンプを介してフェースダウンし前記リードフレームに一括接続されることで、前記光半導体素子がフリップチップ実装されたものであり、
前記プレモールドパッケージの内部が前記付加硬化型シリコーン樹脂組成物で封止されたものとすることができる。
【００１７】
また、前記光半導体装置は、前記リードフレームが配された基板であって、該リードフレームに導電性接着剤及び導電性ワイヤーを介して接続された前記光半導体素子が実装された基板を、前記付加硬化型シリコーン樹脂組成物で成形、硬化して、ダイシングしたものとすることもできる。
【００１８】
このような光半導体装置は付加硬化型シリコーン樹脂組成物の硬化物の変色が抑制され、反射効率の耐久性に優れた光半導体装置となる。
【発明の効果】
【００１９】
以上説明したように、本発明によれば、封止樹脂である付加硬化型シリコーン樹脂組成物の硬化物の変色が抑制され、反射効率の耐久性に優れた光半導体装置を提供することができる。
【図面の簡単な説明】
【００２０】
【図１】本発明の光半導体装置の第１態様の概略断面図である。
【図２】本発明の光半導体装置の第２態様の概略断面図である。
【図３】本発明の光半導体装置の第３態様の概略断面図である。
【図４】本発明の光半導体装置の第４態様の概略断面図である。
【発明を実施するための形態】
【００２１】
以下、本発明につき更に詳しく説明する。上述のように、付加硬化型シリコーン樹脂組成物の硬化物の変色が抑制され、反射効率の耐久性に優れた光半導体装置の開発が求められていた。
【００２２】
本発明者等は、上記目的を達成するため、鋭意検討を行なった結果、付加硬化型シリコーン樹脂組成物の硬化物（封止樹脂）と銅に薄い銀メッキが施されたリードフレームとの組み合せにおいて、銀イオンが薄いメッキ層に拡散し、メッキ界面や封止樹脂層に到達すると考えられる。茶色に変色する原因は、銀メッキ表面の銀が熱などにより酸化され銀イオンとなり溶出し、樹脂の中のＳｉＨと反応することにより還元されナノ銀となることで変色が起こると考え、付加硬化型シリコーン樹脂組成物の中のアルケニル基に対するヒドロシリル基のモル比を０．７０〜１．００とすることにより、銀の析出を抑制でき、その硬化物の変色が抑制され、反射効率の耐久性に優れた光半導体装置が得られることを見出し、本発明をなすに至った。以下、本発明についてより詳細に説明する。
【００２３】
［光半導体装置］
本発明は、銀メッキされた銅製のリードフレームに接続された光半導体素子を、付加硬化型シリコーン樹脂組成物の硬化物で封止した光半導体装置であって、
前記付加硬化型シリコーン樹脂組成物は、
（Ａ）アリール基及びアルケニル基を含有し、エポキシ基を含有しないオルガノポリシロキサン、
（Ｂ）一分子中にヒドロシリル基（ＳｉＨ基）を少なくとも２個有し、かつアリール基を有するオルガノハイドロジェンポリシロキサンであって、ＨＲ２ＳｉＯ０．５単位（Ｒは脂肪族不飽和結合を含有しない同一又は異種の一価炭化水素基である。）を構成単位のうち３０モル％以上含むオルガノハイドロジェンポリシロキサン：前記成分（Ａ）中のアルケニル基に対する前記成分（Ｂ）中のヒドロシリル基のモル比（ＳｉＨ基／アルケニル基）が０．７０〜１．００となる量、及び
（Ｃ）ヒドロシリル化触媒：触媒量を含有するものであることを特徴とする光半導体装置である。
【００２４】
ここで、前記光半導体装置は、内部底面に前記リードフレームが配されるように一体成形したカップ状のプレモールドパッケージを有し、
前記プレモールドパッケージの内部で、前記光半導体素子の電極が導電性接着剤及び導電性ワイヤーを介して前記リードフレームに接続されることで、前記光半導体素子が実装され、又は前記光半導体素子の電極が半田バンプを介してフェースダウンし前記リードフレームに一括接続されることで、前記光半導体素子がフリップチップ実装されたものであり、
前記プレモールドパッケージの内部が前記付加硬化型シリコーン樹脂組成物の硬化物で封止されたものとすることができる。
【００２５】
また、前記光半導体装置は、前記リードフレームが配された基板であって、該リードフレームに導電性接着剤及び導電性ワイヤーを介して接続された前記光半導体素子が実装された基板を、前記付加硬化型シリコーン樹脂組成物で成形、硬化して、ダイシングしたものとすることもできる。
【００２６】
このような光半導体装置は付加硬化型シリコーン樹脂組成物の硬化物の変色が抑制され、反射効率の耐久性に優れた光半導体装置となる。まず、上記の光半導体装置の構造について具体的に図面を参照して説明をする。
【００２７】
図１及び２は、本発明の光半導体装置の第１態様、第２態様の光半導体装置の概略断面図である。図１に示される光半導体装置１−１は、内部底面にリードフレーム６が配されるよう一体成形したカップ状のプレモールドパッケージ２内部に、図示しない光半導体素子の電極を導電性接着剤４及び導電性ワイヤー５を介して前記リードフレーム６に接続し、光半導体素子３を実装すると共に、前記プレモールドパッケージ２内部を封止樹脂７で封止したものである。
【００２８】
図２に示される光半導体装置１−２は、内部底面にリードフレーム６が配されるよう一体成形したカップ状のプレモールドパッケージ２内部に、図示しない光半導体素子３の電極を半田バンプ８を介してフェースダウンし前記リードフレーム６に一括接続し光半導体素子３をＦＣ（フリップチップ）実装すると共に、前記プレモールドパッケージ２内部を封止樹脂７で封止したものである。
【００２９】
ここで、上記リードフレーム６には母材の銅に０．５〜５μｍの銀メッキしたものが用いられる。また、封止樹脂７に付加硬化型シリコーン樹脂組成物の硬化物を用いる。
【００３０】
また、図３，４は本発明の光半導体装置の第３態様および第４態様の光半導体装置の概略断面図である。図３に示される光半導体装置１−３と、図４に示される光半導体装置１−４のどちらも保護フィルム９上にリードフレーム６が配され、光半導体素子３の電極を導電性接着剤４を介して前記リードフレーム６に接続し、光半導体素子３を実装すると共に、そのリードフレーム面を直接成形することにより封止樹脂７で封止したものである。
【００３１】
［付加硬化型シリコーン樹脂組成物］
本発明の光半導体装置に用いられる付加硬化型シリコーン樹脂組成物は、上記成分（Ａ）〜（Ｃ）を含有するものである。
【００３２】
〔成分（Ａ）と成分（Ｂ）の配合量〕
成分（Ｂ）は、成分（Ａ）中のアルケニル基に対する成分（Ｂ）中のヒドロシリル基のモル比（ＳｉＨ基／アルケニル基）が０．７０〜１．００であり、この割合は、封止樹脂の耐久的な変色防止に重要である。好ましくは０．７５〜１．００、特に好ましくは０．８０〜１．００である。
【００３３】
上記モル比が、０．７未満になると組成物の硬化反応が十分に進行せず、封止樹脂の特性が不十分となり、またモル比が、１．００を超えると、未反応のヒドロシリル基が硬化物中に多量に残存してしまう。そのため、リードフレームの母材の銀界面の銀イオンが銀メッキ表面や封止樹脂中に拡散し、銀イオンは未反応のヒドロシリル基との還元反応により、銀に戻ってしまい、そのときに黄褐色のナノ銀に戻ってしまうと考えられる。このようなリードフレーム母材の銅の銀メッキ表面や封止樹脂への拡散後の酸化還元反応は、結果としてリードフレーム母材からのナノ銀の溶出反応を促進させることになり、特に封止樹脂を黄〜茶色に変色させてしまい、光半導体装置の発光素子の輝度を低下させる原因となる。
【００３４】
特にメチルシリコーン樹脂などはガス透過性が高いため、例え銀イオンが溶出したとしても、内在することなく大気中へと拡散され変色がないと考えられる。また、エポキシ樹脂はガス透過性が非常に低いため、銀メッキ表面や封止樹脂表面の銀イオンの溶出を防ぐことができた。しかし、透明性に優れたアリール基含有シリコーン樹脂は、ガス透過性が上記樹脂の中間の透過性を示しているので、銀イオンが樹脂内部または銀メッキ表面に内在しやすいと考えられる。
【００３５】
一方、モル比を０．７〜１．００とすることにより、硬化反応が十分に進行するので封止樹脂として十分なものとなる。また、未反応のヒドロシリル基が硬化物中に残存することもないため、リードフレーム表面から産生される銀イオンが銀メッキ表面もしくは封止樹脂内部に拡散したとしても、未反応のヒドロシリル基と反応することがない。そのため、特に封止樹脂を変色させることもなく、光半導体装置の発光素子の輝度が低下することもない。以下、付加硬化型シリコーン樹脂組成物の各成分について説明する。
【００３６】
〔（Ａ）アリール基及びアルケニル基含有オルガノポリシロキサン〕
本発明の付加硬化型シリコーン樹脂組成物の成分（Ａ）は、アリール基及びアルケニル基を含有し、エポキシ基を含有しないオルガノポリシロキサンであり、例えば下記平均組成式（１）で示すことができる。
Ｒ１ａ（Ｒ２）ｂ（Ｒ３）ｃＳｉＯ（４−ａ−ｂ−ｃ）／２            （１）
（式中、ａは０．３〜１．０、好ましくは０．４〜０．８、ｂは０．０５〜１．５、好ましくは０．２〜０．８、ｃは０．０５〜０．８、好ましくは０．０５〜０．３の数であり、但しａ＋ｂ＋ｃ＝０．５〜２．０、より好ましくは０．５〜１．６である。）
【００３７】
上記平均組成式（１）において、Ｒ１は炭素数６〜１４、好ましくは炭素数６〜１０のアリール基であり、特に好ましくはフェニル基である。Ｒ２は炭素数１〜１０、好ましくは炭素数１〜６の、アリール基、アルケニル基を除く、置換又は非置換の一価炭化水素基である。このようなＲ２としては、メチル基、エチル基、プロピル基、イソプロピル基、ブチル基、イソブチル基、ｔｅｒｔ−ブチル基、ペンチル基、ネオペンチル基、ヘキシル基、オクチル基、ノニル基、デシル基等のアルキル基；ベンジル基、フェニルエチル基、フェニルプロピル基等のアラルキル基及びこれらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基等のハロゲン置換アルキル基、及びシアノエチル基等が挙げられ、メチル基が好ましい。
【００３８】
上記平均組成式（１）において、Ｒ３は炭素数２〜８、好ましくは炭素数２〜６のアルケニル基である。このようなＲ３としては、ビニル基、アリル基、プロペニル基、イソプロペニル基、ブテニル基、ヘキセニル基、シクロヘキセニル基、オクテニル基等が挙げられ、中でもビニル基またはアリル基が望ましい。
【００３９】
このようなオルガノシロキサンとしては、直鎖状のシリコーンオイル及び／又は分岐構造を有するシリコーンレジンが挙げられる。
【００４０】
シリコーンオイルは、主鎖がジオルガノシロキサン単位（（Ｒ４）２ＳｉＯ２／２単位）の繰り返しからなり、分子鎖両末端がトリオルガノシロキシ基（（Ｒ４）３ＳｉＯ１／２単位）で封鎖された直鎖状構造を有するオルガノポリシロキサンであることが一般的である（前記式においてＲ４は上述のＲ１、Ｒ２またはＲ３を意味する）。中でも下記平均組成式（２）で表される分子鎖両末端のケイ素原子に各１個以上のビニル基を有する直鎖状オルガノポリシロキサンであって、２５℃における粘度が１０〜１，０００，０００ｍＰａ・ｓ、好ましくは１０００〜５００００ｍＰａ・ｓのものが作業性、硬化性等の観点から好ましい。粘度は回転粘度計により測定することができる。
【００４１】
シリコーンオイルの場合、ケイ素原子に結合した置換基（シロキサン結合を形成する酸素原子を除く）のアリール基含有量は、好ましくは５モル％以上、より好ましくは８〜６０モル％、特に好ましくは１０〜５０モル％である。
【００４２】
【化３】
0005941974.tif 000004
（式中、Ｒ４は同一又は異なってもよいＲ１、Ｒ２またはＲ３から選ばれる基であり、少なくとも５モル％はアリール基である。ｇは１、２又は３の整数であり、ｘは２５℃における粘度が１０〜１，０００，０００ｍＰａ・ｓとなる１以上の整数である。）
【００４３】
このような成分（Ａ）のオルガノポリシロキサンとしては、具体的に下記のものを挙げられる。
【化４】
0005941974.tif 000005
（式中、ｘ１及びｘ２は、１以上の整数であり、ｘ３は０以上の整数であり、ｘ１＋ｘ３、ｘ２＋ｘ３は上記ｘと同様の整数を満たす。）
【００４４】
【化５】
0005941974.tif 000006
（式中、ｘ１及びｘ３は上述したとおりである。）
【００４５】
また、成分（Ａ）のオルガノポリシロキサンとしてのシリコーンレジンは、分子内にＳｉＯ２単位（Ｑ単位）及び／又はＲ４ＳｉＯ１．５単位（Ｔ単位）で表される分岐構造を有するものである。
シリコーンレジンの場合、ケイ素原子に結合した置換基（シロキサン結合を形成する酸素原子を除く）のアリール基含有量は、好ましくは５モル％以上、より好ましくは１０〜８０モル％、特に好ましくは２０〜７０モル％である。
具体的にはＳｉＯ２単位、Ｒ４３ＳｉＯ０．５単位（Ｍ単位）からなるシリコーンレジン、Ｒ４ＳｉＯ１．５単位からなるシリコーンレジン、Ｒ４ＳｉＯ１．５単位、Ｒ４２ＳｉＯ単位（Ｄ単位）からなるシリコーンレジン、Ｒ４ＳｉＯ１．５単位、Ｒ４２ＳｉＯ単位、Ｒ４３ＳｉＯ０．５単位からなるシリコーンレジン等が例示される。
【００４６】
また、このオルガノポリシロキサンは、ＧＰＣによるポリスチレン換算の重量平均分子量が５００〜１００，０００の範囲であるものが好適である。
ここで、レジン構造のオルガノポリシロキサンは、対応する加水分解性基含有シランやシロキサンを公知の方法で単独又は共加水分解させることにより得ることができる。
【００４７】
ここで、Ｑ単位を導入する原料としては、ケイ酸ソーダ、アルキルシリケート、ポリアルキルシリケート、四塩化ケイ素等が挙げられる。
【００４８】
Ｔ単位を導入する原料としては、メチルトリクロロシラン、フェニルトリクロロシラン、シクロヘキシルトリクロロシラン、メチルトリメトキシシラン、フェニルトリメトキシシラン、シクロヘキシルトリメトキシシラン、メチルトリエトキシシラン、フェニルトリエトキシシラン、シクロヘキシルトリエトキシシランなどが挙げられる。
【００４９】
アルケニル基を含有するＭ単位を導入する原料としては、下記のものが挙げられる。
【化６】
0005941974.tif 000007
【００５０】
アルケニル基を含有しないＭ単位を導入する原料としては、下記のものが挙げられる。
【化７】
0005941974.tif 000008
【００５１】
（Ａ）成分は、シリコーンレジンとシリコーンオイルを併用することが好ましい。併用することにより、封止剤としての硬さ、弾性、耐クラック性等の特性がより優れたものとなると共に表面タック性も改善される。好ましい配合割合は、質量比でシリコーンレジン：シリコーンオイルが、好ましくは９５〜３０：５〜７０、より好ましくは９０〜４０：１０〜６０、特に好ましくは９０〜５０：１０〜５０である。
【００５２】
〔（Ｂ）オルガノハイドロジェンポリシロキサン〕
本発明の付加硬化型シリコーン樹脂組成物の成分（Ｂ）は、一分子中にヒドロシリル基（ＳｉＨ基）を少なくとも２個有し、かつアリール基を有するオルガノハイドロジェンポリシロキサンであって、ＨＲ２ＳｉＯ０．５単位（Ｒは脂肪族不飽和結合を含有しない同一又は異種の一価炭化水素基である。）を構成単位のうち３０モル％以上含むオルガノハイドロジェンポリシロキサンである。
【００５３】
この成分（Ｂ）は、架橋剤であり、該成分（Ｂ）中のヒドロシリル基（ＳｉＨ基）と成分（Ａ）中のアルケニル基とが付加反応することにより硬化物を形成するオルガノハイドロジェンポリシロキサンである。
【００５４】
このようなオルガノハイドロジェンポリシロキサンは、１分子中にヒドロシリル基（ＳｉＨ基）を２個以上、好ましくは３個以上有するものであればよいが、中でも下記平均組成式（３）で表され、一分子中にケイ素原子に結合した水素原子（ＳｉＨ基）を少なくとも２個（通常２〜３００個）、好ましくは３個以上（例えば３〜２００個）有するものが好ましい。
Ｈｅ（Ｒ）ｆＳｉＯ（４−ｅ−ｆ）／２            （３）
（式中、Ｒは脂肪族不飽和結合を含有しない同一又は異種の一価炭化水素基であり、ｅ及びｆは、０．００１≦ｅ＜２、０．７≦ｆ≦２、かつ０．８≦ｅ＋ｆ≦３を満たす数である。）
【００５５】
上記平均組成式（３）において、Ｒは脂肪族不飽和結合を含有しない同一又は異種の炭素原子数１〜１０、特に炭素原子数１〜７の一価炭化水素基であることが好ましく、例えば、メチル基等の低級アルキル基、フェニル基等のアリール基等、前述の平均組成式（１）の置換基Ｒ２で例示したものが挙げられる。
【００５６】
また、ｅ及びｆは、０．００１≦ｅ＜２、０．７≦ｆ≦２、かつ０．８≦ｅ＋ｆ≦３を満たす数であり、好ましくは０．０５≦ｅ≦１、０．８≦ｆ≦２、かつ１≦ｅ＋ｆ≦２．７となる数である。ケイ素原子に結合した水素原子の位置は特に制約はなく、分子の末端でも非末端でもよい。
【００５７】
このようなオルガノハイドロジェンポリシロキサンとしては、トリス（ジメチルハイドロジェンシロキシ）メチルシラン、トリス（ジメチルハイドロジェンシロキシ）フェニルシラン、１，１，３，３−テトラメチルジシロキサン、１，３，５，７−テトラメチルシクロテトラシロキサン、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、（ＣＨ３）２ＨＳｉＯ１／２単位とＳｉＯ４／２単位とから成る共重合体、（ＣＨ３）２ＨＳｉＯ１／２単位とＳｉＯ４／２単位と（Ｃ６Ｈ５）ＳｉＯ３／２単位とから成る共重合体等が挙げられる。
【００５８】
また、下記構造で示される単位を使用して得られるオルガノハイドロジェンポリシロキサンも用いることができる。
【化８】
0005941974.tif 000009
【００５９】
このようなオルガノハイドロジェンポリシロキサンとしては下記のものが挙げられる。
【化９】
0005941974.tif 000010
【００６０】
このように、成分（Ｂ）のオルガノハイドロジェンポリシロキサンの分子構造は、直鎖状、環状、分岐状、三次元網状構造のいずれであってもよいが、１分子中のケイ素原子の数（又は重合度）は３〜１，０００、特に３〜３００のものを使用することができる。
【００６１】
このようなオルガノハイドロジェンポリシロキサンは、通常、ＲＳｉＨＣｌ２、Ｒ３ＳｉＣｌ、Ｒ２ＳｉＣｌ２、Ｒ２ＳｉＨＣｌ（Ｒは、前記の通りである）のようなクロロシランを加水分解するか、加水分解して得られたシロキサンを平衡化することにより得ることができる。
【００６２】
その中でも、末端にＨＲ２ＳｉＯ０．５単位を有するオルガノハイドロジェンポリシロキサンを用いることで、反応性を高めるだけでなく、銀イオンや酸化銅との還元反応が起こりやすい。そのため、成分（Ａ）中のアルケニル基に対する成分（Ｂ）中のヒドロシリル基のモル比（ＳｉＨ基／アルケニル基）が０．７０〜１．００の量であれば、反応性の高い末端Ｒ２ＨＳｉＯ０．５単位が成分（Ａ）中のアルケニル基と付加反応してなくなるため、変色が起こらない。それ故に末端Ｒ２ＨＳｉＯ０．５単位が全（Ｂ）成分中の構成単位のうち３０モル％以上含む必要がある。３０モル％未満では反応性が低い分岐状ハイドロジェンポリオルガノシロキサンが多くなり、反応性が遅い樹脂となってしまう。
【００６３】
このような、成分（Ｂ）は、２種以上の組み合わせで使用することができる。
これらの中で、下記式（Ｂ１）、（Ｂ２）で表されるオルガノハイドロジェンポリシロキサンを用いることが好ましい。
【化１０】
0005941974.tif 000011
（Ｒ６は炭素数１〜１０の一価炭化水素基であり、Ｒ７は少なくとも１つのアリール基を含有する一価炭化水素基であり、ｍは１〜４の整数である。）
【化１１】
0005941974.tif 000012
（Ｒ６、Ｒ７は上記と同様であり、ｎは１〜１００の整数である。）
特に、（Ｂ１）と（Ｂ２）を併用することが、好ましく、その比率は、重量比で９９：１〜５０：５０、特には９５：５〜６０：４０とすることが好ましい。
【００６４】
なお、（Ｂ）のケイ素原子に直結する置換基（シロキサン結合を形成する酸素を除く）の５〜７０モル％が、アリール基、特にはフェニル基であることが好ましい。このような付加硬化型シリコーン樹脂組成物はより透明性が高く、より光半導体装置に適したものとなる。
【００６５】
〔（Ｃ）触媒〕
成分（Ｃ）は、付加硬化型シリコーン樹脂組成物の付加硬化反応を生じさせる触媒である。
【００６６】
このような触媒としては、白金系、パラジウム系、ロジウム系等のものがあるが、コスト等の見地から白金、白金黒、塩化白金酸などの白金系のもの、例えば、Ｈ２ＰｔＣｌ６・ｍＨ２Ｏ，Ｋ２ＰｔＣｌ６，ＫＨＰｔＣｌ６・ｍＨ２Ｏ，Ｋ２ＰｔＣｌ４，Ｋ２ＰｔＣｌ４・ｍＨ２Ｏ，ＰｔＯ２・ｍＨ２Ｏ（ｍは正の整数）等や、これらと、オレフィン等の炭化水素、アルコール又はビニル基含有オルガノポリシロキサンとの錯体等を挙げることができ、これらは単独でも、２種以上の組み合わせでも使用することができる。
【００６７】
これらの触媒成分の配合量は、硬化有効量であり所謂触媒量でよく、通常、前記成分（Ａ）の合計量１００質量部当り、白金族金属の質量換算で０．１〜１，０００ｐｐｍ、特に０．５〜２００ｐｐｍの範囲で使用される。
【００６８】
〔（Ｄ）接着付与剤〕
また、前記付加硬化型シリコーン樹脂組成物は、（Ｄ）接着付与剤を含むものであることが好ましい。接着付与剤として、ビニルトリメトキシシラン、ビニルトリエトキシシラン、２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、Ｎ−２（アミノエチル）３−アミノプロピルメチルジメトキシシラン、Ｎ−２（アミノエチル）３−アミノプロピルトリメトキシシラン、Ｎ−２（アミノエチル）３−アミノプロピルトリエトキシシラン、３−アミノプロピルトリメトキシシラン、３−アミノプロピルトリエトキシシラン、Ｎ−フェニル−３−アミノプロピルトリメトキシラン、３−メルカプトプロピルトリメトキシシラン等のシランカップリング剤や、分子中にエポキシ基、メタクリロキシ基、アミノ基、メルカプト基、アルコキシ基等反応性基を有するシロキサン等が挙げられ、エポキシ基を有するシランカップリング剤、エポキシ基を有するシロキサンが好ましく、特に一分子中にアリール基、アルケニル基及びエポキシ基を含有するオルガノポリシロキサンが好ましい。一分子中にアリール基、アルケニル基及びエポキシ基を含有するオルガノポリシロキサンとしては下記一般式で示されるものを例示することができる。これらの接着付与剤は、単独でも２種以上混合して使用することも可能である。
【化１２】
0005941974.tif 000013
（式中、Ｒ８はそれぞれ独立して、ヒドロキシル基、又は、同一又は異種の一価炭化水素基である。ｊ＝１又は２、ｋ＝１、２又は３であり、ｓ、ｔ、ｕは、０を超える正数であり、ｓ＋ｔ＋ｕ＝１である。）
【００６９】
このような接着付与剤の配合量は、（Ａ）成分１００質量部に対して０．１〜２０質量部であることが好ましく、より好ましくは０．２〜１０質量部、特に好ましくは０．５〜５質量部である。配合量が少なすぎると接着性向上効果が不十分となることがあり、多すぎても更なる接着性向上効果はなく、コスト的に不利になることがある。
【００７０】
〔その他の成分〕
本発明に使用する付加硬化型シリコーン樹脂組成物は、上述した成分（Ａ）〜（Ｃ）を必須成分とするが、これに必要に応じて公知の各種の添加剤を配合してもよい。
【００７１】
このような添加剤としては、ヒュームドシリカ、ヒュームド二酸化チタン等の補強性無機充填剤、炭酸カルシウム、ケイ酸カルシウム、二酸化チタン、酸化第二鉄、カーボンブラック、酸化亜鉛等の非補強性無機充填剤、ＢＨＴ、ビタミンＢ等の酸化防止剤、ヒンダードアミン等の光劣化防止剤、ビニルエーテル類、ビニルアミド類、エポキシ樹脂、オキセタン類、アリルフタレート類、アジピン酸ビニル等の反応性希釈剤等が挙げられる。
【００７２】
〔付加硬化型シリコーン樹脂組成物の調製方法等〕
付加硬化型シリコーン樹脂組成物は、上記成分（Ａ）〜（Ｃ）、及び所望の上記その他の成分を同時に、又は別々に必要により加熱処理を加えながら攪拌、溶解、混合、及び分散させることにより得ることができる。
【００７３】
但し、通常は、使用前に硬化反応が進行しないように、成分（Ａ）及び成分（Ｃ）と、成分（Ｂ）とを２液に分けて保存し、使用時に２液を混合して硬化させる。このような２液の分け方をするのは、成分（Ｂ）と成分（Ｃ）の同一配合は、脱水素反応の危険性から避ける必要があるためである。また、アセチレンアルコール等の硬化抑制剤を少量添加して１液として用いることもできる。
【００７４】
攪拌等の操作に用いる装置は特に限定されないが、攪拌、加熱装置を備えたライカイ機、３本ロール、ボールミル、プラネタリーミキサー等を用いることができる。また、これら装置を適宜組み合わせてもよい。
【００７５】
尚、得られた付加硬化型シリコーン樹脂組成物の回転粘度計により測定した２５℃における粘度は、１００〜１０，０００，０００ｍＰａ・ｓ、特には３００〜５００，０００ｍＰａ・ｓが好ましい。
【００７６】
このようにして得られる付加硬化型シリコーン樹脂組成物は、必要によって加熱することにより直ちに硬化して、高い透明性を有し、かつＬＣＰ等のパッケージ材料や金属基板に非常によく接着するため、光半導体素子の封止に有効であり、光半導体素子としては、例えば、ＬＥＤ、フォトダイオード、ＣＣＤ、ＣＭＯＳ、フォトカプラなどが挙げられ、特にＬＥＤの封止に有効である。
【００７７】
［封止方法］
封止方法としては、光半導体素子の種類に応じた公知の方法が採用され、付加硬化型シリコーン樹脂組成物の硬化条件は、特に制限されるものではないが、通常、室温〜２５０℃、好ましくは６０〜２００℃で、通常１分〜１０時間、好ましくは１０分〜６時間程度で硬化させることができる。
【００７８】
［リードフレーム］
尚、銀メッキしたリードフレームは、上記付加硬化型シリコーン樹脂組成物の濡れ性を高めるため、予め表面処理を施すことが好ましい。このような表面処理をする場合は、作業性や設備の保全等の観点から、紫外線処理、オゾン処理、プラズマ処理等の乾式法が好ましく、特にプラズマ処理が好ましい。このように、プラズマ処理されたリードフレームは、付加硬化型シリコーン樹脂組成物の濡れ性の高いリードフレームとなる。
【００７９】
なお、前記リードフレームは、プラズマ処理を施さないものとすることができ、この場合は作業性や設備コストの観点から好ましい。
【００８０】
以上のようにして得られる付加硬化型シリコーン樹脂組成物の硬化物で封止された光半導体装置は、上述の通り、硬化物中に未反応のヒドロシリル基が残存することがないため、その結果、硬化物の変色が抑制され、反射効率の耐久性に優れた光半導体装置を提供することが可能となる。
【実施例】
【００８１】
以下、実施例及び比較例に基づき、本発明を具体的に説明するが、本発明は下記実施例に限定されるものではない。
【００８２】
［物理特性評価：実施例１〜５、比較例１〜３］
下記各種材料を表１に記載した通り配合し、均一に混練して各種付加硬化型シリコーン樹脂組成物を得るとともに、これを１５０℃、４時間の条件で加熱、成型にすることにより、１０ｍｍ（縦）×６０ｍｍ（横）×１ｍｍ（厚）の各種試験片を作製した。
【００８３】
このようにして得られた試験片を用いて、この厚み方向に４５０ｎｍ波長光を照射し光透過の外観を目視にて観察した。また、ＪＩＳ  Ｋ  ６３０１に準拠して、引張強度、硬度（Ａ型、Ｄ型スプリング試験機を用いて測定）及び伸びを測定した。結果を表１に併記する。
【００８４】
［使用した材料］
１）ビニルフェニルレジン１：（Ｃ６Ｈ５）ＳｉＯ１．５単位８０モル％、（ＣＨ３）２ＶｉＳｉＯ０．５単位２０モル％からなるレジン構造を有するビニルフェニルレジン（ビニル当量０．１４０ｍｏｌ／１００ｇ）
２）ビニルフェニルレジン２：（Ｃ６Ｈ５）ＳｉＯ１．５単位７０モル％、（ＣＨ３）２ＶｉＳｉＯ０．５単位３０モル％からなるレジン構造を有するビニルフェニルレジン（ビニル当量０．１９８ｍｏｌ／１００ｇ）
３）ビニルフェニルオイル１：下記平均組成式（ｉ）で表されるビニルフェニルオイル（ビニル当量０．０１８５ｍｏｌ／１００ｇ）
【化１３】
0005941974.tif 000014
（ｚ＝３０、ｘ＝６８）
４）ビニルフェニルオイル２：上記平均組成式（ｉ）で表されるビニルフェニルオイル（ｚ＝９、ｘ＝１９）（ビニル当量０．０５９０ｍｏｌ／１００ｇ）
５）フェニルハイドロジェンポリシロキサン１：下記平均組成式（ｉｉ）で表されるフェニルハイドロジェンポリシロキサン。水素ガス発生量９４．０２ｍｌ／ｇ（０．４２０ｍｏｌ／１００ｇ）
【化１４】
0005941974.tif 000015
（ｎ＝２）
６）フェニルハイドロジェンポリシロキサン２：下記平均組成式（ｉｉｉ）で表されるフェニルハイドロジェンポリシロキサン。水素ガス発生量１７０．２４ｍｌ／ｇ（０．７６０ｍｏｌ／１００ｇ）
【化１５】
0005941974.tif 000016
（ｎ＝２）
７）フェニルハイドロジェンポリシロキサン３：下記平均組成式（ｉｖ）で表されるフェニルハイドロジェンポリシロキサン。水素ガス発生量１６９．８ｍｌ／ｇ（０．７５８ｍｏｌ／１００ｇ）
【００８５】
【化１６】
0005941974.tif 000017
（ｑ＝１７、ｒ＝３８）
８）白金触媒：白金触媒：白金−ジビニルテトラメチルジシロキサン錯体のジメチルジフェニルポリシロキサン（両末端がジメチルビニルシリル基で封鎖されたもの）溶液〔白金原子含有量：１質量％〕
９）接着付与剤１：下記式（ｖ）で表される接着付与剤
【００８６】
【化１７】
0005941974.tif 000018
（式中、ｈ＝１、２又は３、ｊ＝１又は２、Ｒ＝水素原子、メチル基又はイソプロピル基である化合物の混合物。）
１０）接着付与剤２：下記式（ｖｉ）で表される接着付与剤
【００８７】
【化１８】
0005941974.tif 000019
（式中、ｊ＝１又は２、ｋ＝１、２又は３、Ｒ＝水素原子、メチル基又はイソプロピル基である化合物の混合物。ｓ＝０．２、ｔ＝０．５、ｕ＝０．３）
【００８８】
【表１】
0005941974.tif 000020
【００８９】
表１に示すように、実施例１〜５及び比較例１，２については、十分な物理特性（硬度、引張強度、伸び）が認められた。一方、比較例３については、十分な物理特性が認められず、比較例３は引張強度及び伸びが悪かった。
【００９０】
［変色度評価：実施例６〜１０、比較例４〜６］
また、上記実施例１〜５及び比較例１〜３の各種付加硬化型シリコーン樹脂組成物を用い、ＬＥＤ装置を作製し変色度合いの評価を行った。
【００９１】
即ち、底面に厚さ２μｍの銀メッキを施した銅製リードフレームを配したカップ状のＬＥＤ用プレモールドパッケージ（３ｍｍ×３ｍｍ×１ｍｍ、開口部の直径２．６ｍｍ）に対し、減圧下でＡｒプラズマ（出力１００Ｗ、照射時間１０秒）処理を行い、該底面の該リードフレームにＩｎＧａＮ系青色発光素子の電極を銀ペースト（導電性接着剤）を用いて接続すると共に、該発光素子のカウンター電極を金ワイヤーにてカウンターリードフレームに接続し、各種付加硬化型シリコーン樹脂組成物をパッケージ開口部に充填し、６０℃で１時間、更に１５０℃で４時間硬化させて封止した。
【００９２】
このようにして得られたＬＥＤ装置を、１００℃雰囲気下で５００時間放置した後、パッケージ内の銀メッキ表面近傍の変色度合いを目視で調べた。また、上記ＬＥＤ装置を、８５℃湿度８５％雰囲気下で５００時間放置した後、パッケージ内の銀メッキ表面近傍の変色度合いを目視で観察した。結果を表２に示す。
【００９３】
【表２】
0005941974.tif 000021
【００９４】
表２に示すように、実施例６〜１０については、パッケージ内の銀メッキ表面近傍の変色は認められなかった。一方、比較例４〜６については、パッケージ内の銀メッキ表面近傍が茶変しており、実施例６〜１０に対して目視観察で明らかな発光強度の低下が認められた。また、比較例６については、パッケージ内の銀メッキ表面近傍がやや茶変しているものの、実施例６〜１０に対して目視観察で明らかな発光強度の低下は認められなかった。
【００９５】
尚、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００９６】
１−１〜４  光半導体装置
２  プレモールドパッケージ
３  光半導体素子
４  導電性接着剤
５  導電性ワイヤー
６  リードフレーム
７  封止樹脂
８  半田バンプ
９  保護フィルム
【図１】
0005941974.tif 000025
【図２】
0005941974.tif 000026
【図３】
0005941974.tif 000027
【図４】
0005941974.tif 000028